(57)【特許請求の範囲】
【請求項１】
シャフトの外周に少なくとも２層以上の弾性層を形成してなり、記録媒体を帯電させて現像剤を記録媒体に転写させる転写ローラにおいて、前記弾性層は外側にジフェニルメタンジイソシアネート系列のイソシアネートを用いたウレタンエラストマーからなる無発泡層を設けると共に、この無発泡層の内側に少なくとも１層以上の発泡層を積層し、この無発泡層の表面に主にフッ素樹脂成分からなる被膜を設けてなり、且つ、前記転写ローラのアスカーＣ硬度が１０〜７０°、表面粗さがＪＩＳ１０点平均粗さＲｚスケールで５０μｍ以下であることを特徴とする転写ローラ。
【請求項２】
上記ウレタンエラストマーが主に疎水性ポリオールと上記イソシアネートとからワンショット法によって製造されたウレタンエラストマーであることを特徴とする請求項１記載の転写ローラ。
【請求項３】
上記ウレタンエラストマーが主に疎水性ポリオールと上記イソシアネートからなるプレポリマーとポリオールとによって製造されたウレタンエラストマーであることを特徴する請求項１記載の転写ローラ。
【請求項４】
上記疎水性ポリオールの水酸基価が１５〜１２０ｍｇＫＯＨ／ｇ、官能基数が１. ５〜３であることを特徴とする請求項２又は請求項３記載の転写ローラ。
【請求項５】
上記ウレタンエラストマーが主に親水性ポリオールと上記イソシアネートとからワンショット法によって製造されたウレタンエラストマーであることを特徴とする請求項１記載の転写ローラ。
【請求項６】
上記ウレタンエラストマーが主に親水性ポリオールと上記イソシアネートからなるプレポリマーとポリオールとによって製造されたウレタンエラストマーであることを特徴とする請求項１記載の転写ローラ。
【請求項７】
上記親水性ポリオールの水酸基価が５〜１３０ｍｇＫＯＨ／ｇで、官能基数が２〜６であることを特徴とする請求項５又は請求項６記載の転写ローラ。
【請求項８】
上記フッ素樹脂成分に導電性物質を添加したことを特徴とする請求項１乃至７のいずれか１項に記載の転写ローラ。
【請求項９】
上記無発泡層の厚さが０. １〜２. ０ｍｍであることを特徴とする請求項１乃至８のいずれか１項に記載の転写ローラ。
【請求項１０】
上記発泡層がポリエチレン、ポリ塩化ビニル、ポリスチレン、ラバーフォーム、ポリビニルアルコール、ビスコース、アイオノマー、ウレタン、エポキシ、フェノール、ユリア、ピラニル、シリコーン、アクリルからなるフォームから選ばれる軟質フォームであることを特徴とする請求項１乃至９のいずれか１項に記載の転写ローラ。
【請求項１１】
上記発泡層のアスカーＣ硬度が４５°以下、ＪＩＳ−Ｋ６４０１における圧縮永久歪みが１０％以下、温度２２℃、湿度５５％環境下、電圧５０Ｖ印加時における体積固有抵抗値が１×１０2Ωｃｍ〜１×１０8Ωｃｍであることを特徴とする請求項１乃至１０のいずれか１項に記載の転写ローラ。
【請求項１２】
上記無発泡層のアスカーＣ硬度が４０〜８５°、温度２２℃、湿度５５％環境下、電圧５０Ｖ印加時における体積固有抵抗値が１×１０3〜１×１０11Ωｃｍであることを特徴とする請求項１乃至１１のいずれか１項に記載の転写ローラ。
る転写装置。
【請求項１３】
記録媒体を帯電させ、現像剤を記録媒体に転写させるための転写ローラを具備してなる転写装置において、前記転写ローラとして、請求項１乃至１２のいずれか１項に記載の転写ローラを用いたことを特徴とする転写装置。
【発明の詳細な説明】
【０００１】
【発明の属する技術分野】
本発明は、複写機、レーザープリンタ等の電子写真装置や静電記録装置などの転写装置に好適に用いられる転写ローラ及びこれを用いた転写装置に関する。
【０００２】
【従来の技術】
従来、複写機、レーザープリンタ等の電子写真装置や静電記録装置などにおいて、紙、ＯＨＰ、ベルト等の記録媒体等を帯電させ、現像剤を記録媒体等に転写させる転写ローラが使用されている。まず、カラー複写機等では、像担持体上に担持された帯電絶縁性トナー像を中間転写体へ一次転写した後、これを中間転写体から記録媒体へ二次転写させるようにした画像形成方法において、記録媒体を帯電させ、中間転写体上のトナー像を記録媒体へ転写させるための二次転写用の転写ローラが使用されている。
【０００３】
また、レーザープリンターでは、像担持体上に担持された帯電絶縁性トナー像を記録媒体へ転写させるようにした画像形成方法において、記録媒体を帯電させ、トナーによって可視化された静電潜像からトナーを記録媒体に転写させるための転写ローラが使用されている。
【０００４】
このレーザープリンター等の画像形成装置としては、例えば、図２に示されるように、感光ドラム１は、帯電器２により一様に帯電される。次に露光器３により静電潜像が形成され、現像器４により可視化されてトナー像となる。感光体上のトナー像が転写ローラ５との接触領域に達すると、それと同期して搬送されてきた記録用紙１０にトナー像が押圧され、同時に転写ローラ５にバイアス電源８から電圧が印加され、トナー像は感光ドラム１から記録用紙１０に転写される。なお、符号６は軸受、符号７はスプリング、符号９はクリーナーである。
【０００５】
従来、この画像形成装置に用いられる転写ローラは図１に例示したように、金属等の良導電性材料からなるシャフト１１の外周に、シリコーンゴム、ＮＢＲ、ＥＰＤＭ等の弾性ゴムやウレタンフォーム等の主材に導電性材料を配合して導電性を付与した弾性層１２を形成した構造となっている。ここで、弾性層１２の硬度は感光ドラム又は中間転写体（以下「感光ドラム等」という）と転写ローラ間で均一なニップを得るため、また、装置の高速化に伴い適度な転写量を得るために低硬度であることが必要であるとされていた。
【０００６】
【発明が解決しようとする課題】
しかし、従来の転写ローラ、特に弾性層が弾性ゴムの場合には下記の欠点がある。
１．  記録媒体を帯電させ、現像剤を記録媒体等に転写させる工程において、弾性層の硬度が高いことにより、転写ローラと感光ドラム等とのニップ幅が小さくなる。この結果、電圧の印加時に転写電界が十分な強度にまで達しないうちに記録媒体が転写部を通過するため、転写率が低下し、記録用紙上の転写画質は、著しく低下する等の問題がある。
【０００７】
２．  また、転写ローラと感光体ドラム等とのニップ幅が小さくなると、文字・画像の中央部に圧力が集中するため、トナー粒子が感光ドラム等の表面から記録用紙に転写できず、いわゆる”中抜け”あるいは”白抜け”が生じる等の問題がある。
【０００８】
３．さらに、弾性層を低硬度化する方法としては、弾性層の主材に各種の可塑剤を添加する方法が試みられているが、可塑剤のブリードによる感光ドラム等の表面を汚染してしまう等の問題がある。
【０００９】
また、弾性層がウレタンフォームの場合には下記の欠点がある。
１．ウレタンフォームのセル径が不揃いであった場合、ローラ抵抗も不均一になり、転写された画像濃度に濃淡のばらつきが生じる等の問題がある。
【００１０】
２．また、転写ローラの表面に付着したトナーが記録用紙の裏面へ移行して記録用紙の裏汚れが発生する等の問題がある。なお、この問題を回避するため、転写ローラの表面をクリーニングする方法、例えば、転写ローラにトナーと同極のバイアスを印加する方法、または、この転写ローラにブレード又はローラ等を接触させてトナーをかき取る方法があるが、ブレード又はローラ等によるクリーニングでは、付着したトナーがフォームのセル部分に入り込みクリーニングが不可能であるという問題がある。
【００１１】
本発明は、上記事情に鑑みてなされたもので、低硬度で広いニップ幅を有すると共に、感光体等を汚染するような不都合を生じることなく、かつ、画像濃度の低下あるいは画像の濃淡ばらつきが少なく、かつ”中抜け”あるいは”白抜け”がほとんど生せず、かつ記録用紙の裏汚れが発生することがない、転写ローラ及びこれを用いた転写装置を提供することを目的とする。
【００１２】
【課題を解決するための手段】
本発明の転写ローラは、シャフトの外周に少なくとも２層以上の弾性層を形成してなり、記録媒体を帯電させ、現像剤を記録媒体に転写させる転写ローラにおいて、前記弾性層は、外側にジフェニルメタンジイソシアネート系列のイソシアネートを用いたウレタンエラストマーからなる無発泡層を設けると共に、この無発泡層の内側に少なくとも１層以上の発泡層を積層し、この無発泡層の表面に主にフッ素樹脂成分からなる被膜を設けてなり、且つ、前記転写ローラのアスカーＣ硬度が１０〜７０°、表面粗さがＪＩＳ１０点平均粗さＲｚスケールで５０μｍ以下であることを特徴とする。
【００１３】
また、本発明の転写ローラは、上記発泡層のアスカーＣ硬度が４５°以下、ＪＩＳ−Ｋ６４０１における圧縮永久歪みが１０％以下、温度２２℃、湿度５５％環境下、電圧５０Ｖ印加時における体積固有抵抗値が１×１０２  Ωｃｍ〜１×１０８  Ωｃｍであることを特徴とする。
【００１４】
また、本発明の転写ローラは、上記無発泡層のアスカーＣ硬度が４０〜８５°、温度２２℃、湿度５５％環境下、電圧５０Ｖ印加時における体積固有抵抗値が１×１０３  〜１×１０１１Ωｃｍであることを特徴とする。
【００１５】
また、本発明の転写装置は、記録媒体を帯電させ、現像剤を記録媒体に転写させるための転写ローラを具備してなる転写装置において、前記転写ローラとして、請求項１乃至１３のいずれか１項に記載の転写ローラを用いたことを特徴とする。
【００１６】
【発明の実施の形態】
即ち、本発者らは、上記課題について鋭意検討した結果、本発明の転写ローラを、シャフトの外周に少なくとも２層以上の弾性層を形成し、記録媒体を帯電させ、現像剤を記録媒体に転写させる転写ローラにおいて、前記弾性層を、外側に無発泡層を設けると共に、この無発泡層の内側に少なくとも１層以上の発泡層を積層し、この無発泡層の表面に主に合成樹脂成分からなる被膜を設けてなり、且つ、前記転写ローラのアスカーＣ硬度が１０〜７０°、表面粗さがＪＩＳ１０点平均粗さＲｚスケールで５０μｍ以下とすることにより、上記課題を解決できることを見い出し、本発明を完成させるに至ったものである。
【００１７】
なお、この詳しい機構については明らかではないが、無発泡層とこの無発泡層の内側に少なくとも１層以上の発泡層を積層してなり、この無発泡層を特定範囲の水酸基価を有する疎水性、親水性ポリオールとジフェニルメタンジイソシアネート系列のイソシアネートからなるウレタンエラストマーで構成されるため、感光体等を汚染するような不都合を生じることなく、転写ローラ全体の硬度をアスカーＣ硬度で１０から７０°にすることができるので、転写ローラと感光ドラム等とのニップ幅を広くでき、転写ローラと感光ドラム等との電界強度を十分安定した状態で確保でき、転写効率の低下を防止できるものと考えられ、また、転写ローラと感光ドラム等とのニップ幅を十分に確保できるため、”中抜け”あるいは”白抜け”が生じにくく、さらに、外側に無発泡層を設けたため、転写ローラ表面をブレードでクリーニングした際、転写ローラ表面に付着したトナーをブレードにより、十分にかき取れるので記録用紙の裏汚れを防止できる。
【００１８】
以下、本発明について図面を用いて更に詳しく説明する。図３は、本発明の転写ローラの一例を示す概略図である。ここでは、シャフト１１の外周に発泡層１２が形成され、さらにその外周に無発泡層１３が形成され、さらに無発泡層１３の表面に主に合成樹脂成分からなる被膜１４が設けられた転写ローラを示している。無発泡層にブレードクリーニング性、耐摩耗性の機能を持たせ、発泡層に低硬度の機能を持たせている。また、弾性層は２層以上のものでも良く、外側が無発泡層で、内側が少なくとも１層が発泡層である以外はどのような組み合わせであっても良い。例えば、その組合せは、外側から無発泡層／発泡層／発泡層、無発泡層／発泡層／無発泡層、無発泡層／無発泡層／発泡層、無発泡層／発泡層／発泡層／発泡層、無発泡層／発泡層／無発泡層／発泡層／発泡層等が挙げられる。なお、本発明のローラ硬度は、アスカーＣ硬度で１０〜７０°、好ましくは、２０〜５０°である。
【００１９】
本発明に係るシャフト１１は、特に制限されず、例えば、その材料が金属又は樹脂等が挙げられるが、樹脂製シャフトの場合には目的に応じて導電性を付与しても良い。
【００２０】
発泡層１２に好適な材料は、特に限定されないが、例えば、ポリエチレン、ポリ塩化ビニル、ポリスチレン、ポリビニルアルコール、ビスコース、アイオノマー等の熱可塑性フォーム又はウレタン、ラバーフォーム、エポキシ、フェノールユリア、ピラニル、シリコーン、アクリル等の熱硬化性フォームが挙げられるが、その中でウレタンが最適である。
【００２１】
また、発泡層１２の材料がウレタンである場合、ポリオールとしては、疎水性及び親水性のいかなるポリオールでも使用できる。その中で、経済性、取扱性の点で、ポリプロピレングリコール及びエチレンオキサイド付加体のポリエーテル系のポリオールが好ましい。
【００２２】
なお、発泡層１２の特性は、硬度がアスカーＣ硬度で４５°以下、体積固有抵抗値は温度２２℃、湿度５５％環境下、電圧５０Ｖ印加時に１×１０２  〜１×１０８  Ωｃｍ、密度が０．００５〜０．５ｇ／ｃｍ３  、好ましくは０．０５〜０．５ｇ／ｃｍ３  、圧縮永久歪が１０％以下（ＪＩＳーＫ−６４０１基準）、特に５％以下が好ましく、１０％を越えると、ニップ幅の変動あるいは中間転写体或いは感光体への押し圧力が変動し、これに起因して著しい画像劣化が生じるおそれがある。また、発泡層１２のセル形態は、単泡、連泡等の何れの形態でも使用可能だが、連泡の方が温度による寸法変化が少ないので好ましい。
【００２３】
発泡層１２の製造方法としては、特に限定されないが、特にウレタンフォームの場合には、例えば、ワンショット法ならば、ポリオール、トリレンジイソシアネート、導電性を付与するための導電性材料、触媒、界面活性剤、水、その他の添加剤を同時に混合撹拌し、起泡した反応混合物を、予め金属シャフトがセットされた金型に注入し、５０〜９０℃で数時間キュアを行う。得られた成形体は研磨してローラに仕上げるが、円筒金型を使用した場合には脱型したままでも良い。また、プレポリマー法では、ポリオールとトリレンジイソシアネートからプレポリマーを一旦作成し、その後、得られたプレポリマー、プレポリマー作成時と同じあるいは異なるポリオール、導電性を付与するための導電性材料、触媒、界面活性剤、水、その他の添加剤を同時に混合撹拌し、起泡した反応混合物から、以降ワンショット法と同様の方法にてローラを製造する。さらに、この発泡層１２の上に他の層を形成する場合に、発泡層の外皮すなわちスキン層は研磨により除いても良いし、研磨せずにそのまま他の層を形成しても良い。なお、金属シャフトと発泡層との間に接着層を設けることもできる。
【００２４】
無発泡層１３に好適な材料は、特に限定されないが、例えば、疎水性及び／又は親水性ポリオールなどとジフェニルメタンジイソシアネート系列のイソシアネートとからなるウレタンエラストマーが挙げられる。
【００２５】
疎水性ポリオールとしては、例えば、ポリイソプレンポリオール、ポリブタジエンポリオール或はそれらのスチレン、アクリロニトリル共重合体及び、それらの水添物等のポリオレフィンポリオール又はシリコーンポリオール、フッ素ポリオール、ヒマシ油系ポリオール、ダイマー酸ポリオール、或はそれらの混合物が用いられる。また、物性の低下を引き起こすことなく粘度を下げ、注型性を向上させる目的で、これら疎水性ポリオールにポリテトラメチレンエーテルグリコールを混合しても良い。ポリテトラメチレンエーテルグリコールとしては、通常のポリテトラメチレンエーテルグリコールの他にそのメチレン基にメチル基等のアルキル基等の置換基をグラフトさせたもの、或はその主鎖にプロピレンオキサイド等のアルキレンオキサイドを共重合させたものも使用できる。なお、水酸基価としては１５〜１２０ｍｇＫＯＨ／  ｇが好ましく、１５ｍｇ未満だとポリオールの粘度が高過ぎてしまい、１２０ｍｇを越えると得られるウレタンエラストマーは硬くなり好ましくない。また、ポリオールの官能基数としては１．  ５〜３．  ０が好ましく、１．５未満だと得られるウレタンエラストマーのタック性が大きくなり、３．０を越えると得られるウレタンエラストマーが硬くなり好ましくない。
【００２６】
次に、親水性ポリオールとしては、例えば、ポリエチレングリコール、ポリプロピレングリコール、ポリテトラメチレングリコール等のポリエーテルポリオール、あるいは、エチレングリコール、プロピレングリコール、ブチレングリコール、ペンテングリコール、ヘキセングリコール等の脂肪族グリコール、ジエチレングリコール、ジプロピレングリコール等のポリアルキレングリコールなどのグリコール類と、例えばトリメチロールプロパンのような３官能以上の多価アルコールとを成分とし、これらをアジピン酸、セバシン酸、スベリン酸、ブラシリン酸、コハク酸等の脂肪族ジカルボン酸、テレフタル酸、イソフタル酸等の芳香族ジカルボン酸等を多塩基酸成分として得られる縮合型ポリエステルポリオール等のポリエステルポリオール、又はこれらの混合が挙げられる。なお、水酸基価としては５〜１３０ｍｇＫＯＨ/ ｇが好ましく、５ｍｇ未満だとポリオールの粘度が高過ぎてしまい、１３０ｍｇを越えると得られるウレタンエラストマーが硬くなり好ましくない。また、ポリオールの官能基数としては２〜６が好ましく、２未満だと得られるウレタンエラストマーのタック性が大きくなり、６を越えると得られるウレタンエラストマーが硬くなり好ましくない。
【００２７】
なお、無発泡層１３の特性は、特に限定ないが、その硬度がアスカーＣ硬度で４０〜８５°、無発泡層の体積固有抵抗値は温度２２℃、湿度５５％環境下、電圧５０Ｖ印加時に１×１０３  〜１×１０１１Ωｃｍが好ましい。また、無発泡層の厚みは、特に制限はなされないが、０．１〜２．０ｍｍが好ましく、０．１ｍｍ未満であると他の部材と接触して摩耗が進んだ場合の耐久性が不十分であり、２．  ０ｍｍを越えるとローラ全体の硬度が高くなりすぎてしまい十分な可撓性が得られない。さらに、ローラ表面粗さはＪＩＳ１０点平均粗さＲｚスケールで５０μｍ以下、より好ましくは２０μｍ以下、さらに好ましくは１０μｍ以下である。
【００２８】
無発泡層１３に係るイソシアネートとしては、ジフェニルメタンジイソシアネート系列のものが用いられる。例えば、粗製ジフェニルメタン−４，４’  ジイソシアネート（クルードＭＤＩ或はポリメリックＭＤＩとも呼ばれる）、カルボジイミド変性ジフェニルメタン−４，４’  ジイソシアネート、ウレトンイミン変性ジフェニルメタン−４，４’  ジイソシアネートなどの液状のジフェニルメタン−４，４’  ジイソシアネート、ウレタン変性ジフェニルメタン−４，４’  ジイソシアネート、ジフェニルメタン−４，４’  ジイソシアネート、ジフェニルメタン−２，２’  ジイソシアネートあるいはそれらの混合物が好ましく用いられる。イソシアネートの官能基数は２〜５、好ましくは２〜３．  ５であり、２未満だと得られるポリウレタンエラストマーは接触物を汚染することがあり、３．５を越えるともろくなるので好ましくない。
【００２９】
ポリオールとイソシアネートの配合比率は、ポリオール中の水酸基に対するイソシアネート基の比が０．７〜２．０、好ましくは０．９〜１．３になるように調整することが適当である。この範囲より小さいと得られるポリウレタンエラストマーは接触物を汚染することがあり、又この範囲より大きいともろくなるので好ましくない。
【００３０】
無発泡層１３の製造方法としては、特に限定されないが、特にウレタンフォームの場合には、例えば、ワンショット法ならば、ポリオール、イソシアネート、導電性を付与するための導電性材料、触媒、その他の添加剤を同時に混合撹拌し、予め発泡層となるフォームが外周にローラ状に形成された金属シャフトがセットされた金型に注入し、５０〜９０℃で数時間キュアを行う。得られた成形体は研磨してローラに仕上げる。または、円筒金型を使用した場合には脱型したままでも良い。また、プレポリマー法では、ポリオールと２官能のイソシアネート例えば、ジフェニルメタン−４，４’  ジイソシアネートからプレポリマーを一旦作成し、その後、得られたプレポリマー、およびプレポリマー作成時と同じあるいは異なるポリオール、導電性を付与するための導電性材料、触媒、その他の添加剤を同時に混合撹拌し、以降ワンショット法と同様の方法にてローラを製造する。なお、ローラを製造後にこの無発泡層を研磨しても良い。
【００３１】
発泡層１２又は無発泡層１３に導電性を付与するための導電性材料としては、まず粉体として例示すれば、ケッチェンブラックＥＣ、アセチレンブラック等の導電性カーボン、ＳＡＦ、ＩＳＡＦ、ＨＡＦ、ＦＥＦ、ＧＰＦ、ＳＲＦ、ＦＴ、ＭＴ等のゴム用カーボン、酸化処理等を施したカラー（インク）用カーボン、熱分解カーボン、天然グラファイト、人造グラファイト、アンチモンドープの酸化錫、酸化チタン、酸化亜鉛、ニッケル、銅、銀、ゲルマニウム等の金属及び金属酸化物、ポリアニリン、ポリピロール、ポリアセチレン等の導電性ポリマー等が挙げられる。この中で、価格が安く、少量で導電性を制御し易いものは、カーボンブラックである。通常は、これらの導電性材料の配合量は、ウレタン１００重量部に対して０．５〜５０重量部、特に１〜３０重量部の範囲で好適に用いられる。
【００３２】
イオン導電性物質を例示すれば、過塩素酸ナトリウム、過塩素酸リチウム、過塩素酸カルシウム、塩化リチウム等の無機イオン性導電物質、更にトリデシルメチルジヒドロキシエチルアンモニウムパークロレート、ラウリルトリメチルアンモニウムパークロレート、変性脂肪族・ジメチルエチルアンモニウムエトサルフェート、Ｎ，Ｎ−ビス（２−ヒドロキシエチル）−Ｎ−（３′−ドデシロキシ−２′−ヒドロキシプロピル）メチルアンモニウムエトサルフェート、３−ラウルアミドプロピル−トエイメチルアンモニウムメチルサルフェート、ステアルアミドプロピルジメチル−β−ヒドロキシエチル−アンモニウム−ジハイドロジェンフォスフェート、テトラブチルアンモニウムホウフッ酸塩、ステアリルアンモニウムアセテート、ラウリルアンモニウムアセテート等の第４級アンモニウムの過塩素酸塩、硫酸塩、エトサルフェート塩、メチルサルフェート塩、リン酸塩、ホウフッ化水素酸塩、アセテート等の有機イオン性導電物質或は電荷移動錯体が例示される。通常は、これらの導電性材料の配合量は、ウレタン１００重量部に対して０．０００１〜５０重量部の範囲で好適に用いられる。
【００３３】
また、無発泡層１３のウレタンエラストマーには、転写効率をコントロールする目的でニグロシン、トリアミノフェニルメタン、カチオン染料等の各種荷電制御剤、シリコーン樹脂、シリコーンゴム、ナイロン等の微粉体を添加することができる。この場合、これら添加剤の添加量は、上記ポリウレタン１００重量部に対して、上記荷電制御剤は１〜５重量部、上記微粉体は１〜１０重量部とすることが好ましい。
【００３４】
無発泡層１３の表面には、ローラの耐久性向上あるいは転写効率をコントロールする目的で、主に合成樹脂成分からなる被膜を形成させる。合成樹脂成分としては、特に限定されないが、例えば、東レ（株）社製、「ＣＭ−８３３」「ＣＭ８０００」等の可溶性ナイロン樹脂、溶剤、水等にフッ素樹脂を溶解したもの、フッ素系樹脂を水系ラテックスとしたもの、例えば、日本油脂（株）社製、「ベルフロン１０００」「ベルフロン１３００」等、旭硝子（株）社製、「ルミフロンＬＴ−ＦＥ−３０００」「ルミフロン６００」「ルミフロン８００」等、ダイキン工業（株）社製、「ゼッフルＬＣ９３０」「ダイエルラテックスＧＬＳ−２１３」及び「ＧＬＳ−２１３Ｄ」「ポリフロンＴＦＥタフコートエナメルＴＣ−７４００」等のフッ素樹脂、アクリル樹脂、ウレタン変性アクリル樹脂、ポリカーボネート樹脂、シリコーン樹脂及びメラミン樹脂から選ばれる樹脂を単独又は２種以上混合したものが挙げられる。また、合成樹脂成分に上述した導電性材料を添加しても良い。なお、被膜形成方法としては、ディップコーティング法、トランスコーティング法、インモールドコーティン法、ローラコーティング法などが適当である。
【００３５】
本発明において、転写ローラとしての体積固有抵抗値は特に制限するものではないが、温度２２℃、湿度５５％環境下、電圧５０Ｖ印加時に１×１０３  〜１×１０１０Ωｃｍ、特に１×１０４  〜１×１０９  Ωｃｍとすることが好ましい。抵抗値が１×１０３  Ωｃｍ未満であると電荷が中間転写体あるいは感光体ドラム等にリークしたり、電圧により転写ローラ自身が破壊したりする場合があり、一方１×１０１０Ωｃｍを超えると、転写ローラと中間転写体あるいは感光体ドラム間に適正な放電が得られなくなる。
【００３６】
本発明で得られる転写ローラは、形状追従性が非常に良く低硬度であるため、感光体等の被接触物に対する接触ニップを大きくとっても、十分な追従性が得られる。低接触圧でニップ幅を大きくすることにより、画質の向上、転写速度の高速化が可能となる。感光体等に対して３ｍｍ以上、より好ましくは５ｍｍ以上のニップ幅となるように設置することにより、本発明の転写ローラの性能を十分に引き出すことができる。
【００３７】
【実施例】
以下に実施例、比較例を示して、本発明を具体的に説明するが、本発明は下記に限定されるものではない。
［実施例１］
官能基数３、分子量５０００のポリエーテルポリオールにＮＣＯ％が６．７になるようにトリレンジイソシアネートを反応させて得られたプレポリマー１００重量部（以下単に「部」という）に、１，４−ブタンジオール６．４６部、シリコーン界面活性剤２部、ジブチルチンジラウレート０．００３部及びアセチレンブラック２．  ２部を添加し、混合機を用いて２分攪拌した後、予め外径８ｍｍのシャフトをセットし、６０℃に予熱されたモールドに反応混合液を注入し、６０℃で１２時間キュアした。脱型後研磨し、外径１５ｍｍの外層がウレタンフォームのローラを得た。このようにして得られたウレタンフォーム製ローラに、下記に示す方法により、疎水ウレタンエラストマーを最外層とし、内部がウレタンフォームである２層構造の外径１６ｍｍのローラを得た。
【００３８】
まず、水酸基価４７．  １、官能基数２．４のポリイソプレンポリオール１００部にアセチレンブラック３．１  部を添加し、真空で３０分撹拌しながら減圧脱泡した後、ＮＣＯ％が３１．７の粗製ジフェニルメタン−４、４′ジイソシアネート１２．７部及びジブチルチンジラウレート０．００１部を添加し、やはり減圧脱泡しつつ３分間攪拌した後、予め上記のごとく製造したウレタンフォーム製ローラをセットし、６０℃に予熱されたモールドに反応混合液を注入し、９０℃で１６時間キュアを行い、脱型した後、外径１６ｍｍになるよう研磨した。出来上がったローラの表面はタック性は無く、アスカーＣ硬度は３７°、抵抗は１×１０８  Ωであった。
【００３９】
得られたローラを、トルエンに可溶のフッ素樹脂を５重量％溶解した溶液中に、１０秒間浸浸し、ローラを引き上げて乾燥して表面処理を行った。
ローラの感光ドラムへの汚染性を試験するため、ＮＥＣ社のプリンターＰＣーＰＲ１０００Ｅ／４の感光ドラムにローラを両端５００ｇの荷重で押し当て、５５℃、８５％湿度の条件で５日間放置した。取り出し後の感光ドラム表面に跡は残らず、プリンターに装着して画像を出しても影響はなかった。
【００４０】
転写ローラとしての特性を見るため、図２に示した転写ユニットにてグレースケール、黒ベタ、白ベタの各画像出し及び用紙裏汚れの観察を行ったところ、良好な画質が得られた。また、文字画像出しを行ったところ、文字中抜けの無い鮮明な画質が得られた。以上の評価結果を他の実施例及び比較例での結果とともに表１に示す。
【００４１】
【表１】
0003620592.tif 000002
【００４２】
［実施例２］
実施例１と同様の方法にて得られた、疎水ウレタンエラストマーを最外層とし、内部がウレタンフォームである２層構造のローラを、メタノール：トルエン＝  ３：１の溶媒に濃度１０％になるように可溶性共重合ナイロンを溶解し、その後導電剤としてカーボンを該ナイロン対比２０ｐｈｒ混合した導電塗料中に１ｃｍ／ｓｅｃの速度で挿入し、同速度にてローラを引き上げて乾燥し、実施例１と同様の測定を行った。
【００４３】
［比較例１］
水酸基価４７．  １、官能基数２．４のポリイソプレンポリオール１００部にアセチレンブラック３．１  部を添加し、真空で３０分撹拌しながら減圧脱泡した後、ＮＣＯ％が３１．７の粗製ジフェニルメタン−４、４′ジイソシアネート１２．７部及びジブチルチンジラウレート０．００１部を添加し、やはり減圧脱泡しつつ３分間攪拌した後、予め外径８ｍｍのシャフトをセットし、９０℃に予熱された内径１７ｍｍモールドに反応混合液を注入し、９０℃で１６時間キュアを行い、脱型した後、外径１６ｍｍになるよう研磨し、実施例１と同様の測定を行った。
【００４４】
［比較例２］
ポリオール成分として、水酸基価３３．  ７、官能基数３．  ０のポリエーテルポリオール、イソシアネート成分部数として９．  ２部使用すること以外は比較例１と同様の方法にてローラを製造し、実施例１と同様の測定を行った。
【００４５】
［比較例３］
官能基数３、分子量５０００のポリエーテルポリオールにＮＣＯ％が６．７になるようにトリレンジイソシアネートを反応させて得られたプレポリマー１００部に、１，４−ブタンジオール６．４６部、シリコーン界面活性剤２部、ジブチルチンジラウレート０．００３部及びアセチレンブラック２．  ２部を添加し、混合機を用いて２分攪拌した後、予め外径８ｍｍのシャフトをセットし、６０℃に予熱されたモールドに反応混合液を注入し、６０℃で１２時間キュアした。脱型後研磨し、外径１６ｍｍのウレタンフォームのローラを得、実施例１と同様の測定を行った。
【００４６】
【発明の効果】
すなわち、本発明のローラは、最外層以外の少なくとも１層がフォームであり、最外層が特定範囲の水酸基価を有する疎水性、親水性ポリオールとジフェニルメタンジイソシアネート系列のイソシアネートからなるウレタンエラストマーで構成され、さらにこの最外層の表面に主に合成樹脂成分からなる被膜を設けた構成とすることにより、感光体等を汚染するような不都合を生じることなく、ローラ全体の硬度を、アスカーＣ硬度で１０°から７０°にすることができるので、転写ローラと中間転写体あるいは感光体ドラムとのニップ幅を広くでき、転写効率の低下を防止できる。
【図面の簡単な説明】
【図１】従来の転写ローラの概略断面図である。
【図２】本発明の転写ローラが使用されるレーザープリンター等の画像形成装置の一例を示す概略図である。
【図３】本発明の転写ローラの一例を示す概略図である。
【符号の説明】
１  感光ドラム
２  帯電器
３  画像露光系
４  現像器
５  転写ローラ
１０  記録用紙
１１  シャフト
１２  発泡層（弾性層）
１３  無発泡層
１４  被膜
【図１】
0003620592.tif 000003
【図２】
0003620592.tif 000004
【図３】
0003620592.tif 000005